(57)【要約】  さまざまな接着積層体が記載されており、その多くは、液体表示、ガス放出、液体保持、電気伝導及び音チャネリング等の機能を行う。また、面材上における特定の寸法割合を示す接着剤領域についても記載されている。また、接着剤の直接及び転写コーティングを含む方法についても記載されている。特定の形態においては、噴霧された感圧接着剤のロールツーロール転写コーティングの方法について記載されている。また、さまざまな接着フィルム及び積層体が記載されており、その多くは、上記方法を用いて製造することができる。
2021523262.tif 000002
【特許請求の範囲】
【請求項１】
第１面及び反対方向を向く第２面を規定する面材と、
前記面材の第１面上に配置されたパターン化された接着剤と、を含む接着剤がコーティングされた面材であって、
前記面材に配置された前記パターン化された接着剤の臨界寸法比が５０未満である、接着剤がコーティングされた面材。
【請求項２】
前記臨界寸法比が４０未満である、請求項１に記載の接着剤がコーティングされた面材。
【請求項３】
前記臨界寸法比が３０未満である、請求項２に記載の接着剤がコーティングされた面材。
【請求項４】
前記面材上の接着剤の被覆率は、約１００％未満〜約５％である、請求項１〜３の何れか１項に記載の接着剤がコーティングされた面材。
【請求項５】
前記面材上の接着剤の被覆率は、約７５％未満である、請求項１〜３の何れか１項に記載の接着剤がコーティングされた面材。
【請求項６】
前記面材上の接着剤の被覆率は、約３５％〜約７０％である、請求項５に記載の接着剤がコーティングされた面材。
【請求項７】
前記面材上の接着剤の被覆率は、約４０％〜約６５％である、請求項６に記載の接着剤がコーティングされた面材。
【請求項８】
前記面材上の接着剤の厚さは、０．１μｍ〜１０，０００μｍの範囲内である、請求項１〜７の何れか１項に記載の接着剤がコーティングされた面材。
【請求項９】
前記接着剤は、感圧接着剤である、請求項８に記載の接着剤がコーティングされた面材。
【請求項１０】
前記接着剤と少なくとも部分的に接触する離型ライナーをさらに含む、請求項１〜９の何れか１項に記載の接着剤がコーティングされた面材。
【請求項１１】
前記離型ライナーは、離型面を規定し、前記離型ライナーは、前記離型面上に離型剤を含む、請求項１０に記載の接着剤がコーティングされた面材。
【請求項１２】
前記面材は、前記パターン化された接着剤と接触する液体の存在を視覚的に示す、請求項１〜１１の何れか１項に記載の接着剤。
【請求項１３】
前記面材は、前記パターン化された接着剤及び前記面材を介してガスの通過を可能にする、請求項１〜１１の何れか１項に記載の接着剤。
【請求項１４】
前記面材は、前記パターン化された接着剤を介して表面から液体を吸収する、請求項１〜１１の何れか１項に記載の接着剤。
【請求項１５】
前記面材は、面材の厚さを介して電気を伝導する、請求項１〜１１の何れか１項に記載の接着剤。
【請求項１６】
前記面材は、面材の厚さを介して音を伝導する、請求項１〜１１の何れか１項に記載の接着剤。
【請求項１７】
前記パターンは、不規則又はランダムである、請求項１〜１６の何れか１項に記載の接着剤。
【請求項１８】
請求項１〜１７の何れか１項に記載の接着剤がコーティングされた面材及び一つ以上のさらなるフィルム又は層を含む、積層体。
【請求項１９】
前記一つ以上のさらなる層は、積層体を通過する液体に対して感応性である少なくとも一つの機能剤の層又は領域と、パターン化された接着剤と、前記少なくとも一つの機能剤の層又は領域と、を含む、請求項１８に記載の積層体。
【請求項２０】
前記機能剤は、液体への露出の際に、視覚的に認知可能に変化する、請求項１８又は１９に記載の積層体。
【請求項２１】
前記機能剤は、積層体を介した液体流動によって輸送される、請求項１８又は１９に記載の積層体。
【請求項２２】
前記積層体は、前記パターン化された接着剤及び前記機能性フェイスストックを介してガスの通過を可能にする、請求項１８〜２１の何れか１項に記載の積層体。
【請求項２３】
前記積層体は、前記パターン化された接着剤を介して表面から液体を吸収する、請求項１８〜２２の何れか１項に記載の積層体。
【請求項２４】
前記積層体は、積層体の厚さを介して電気を伝導する、請求項１８〜２２の何れか１項に記載の積層体。
【請求項２５】
前記積層体は、積層体の厚さを介して音を伝導する、請求項１８〜２２の何れか１項に記載の積層体。
【請求項２６】
キャリア層をさらに含み、前記少なくとも一つの機能剤の層又は領域は、前記パターン化された接着剤と前記キャリア層との間に配置される、請求項１８〜２５の何れか１項に記載の積層体。
【請求項２７】
離型面及び反対方向を向く外面を規定する離型ライナーを提供するステップと、
接着剤含有離型ライナーを形成するために、前記離型ライナーの離型面にパターンで接着剤を塗布するステップと、
内面及び反対方向を向く外面を規定する面材を提供するステップと、
前記接着剤の少なくとも一部が前記面材の内面と接触するように、ローラアセンブリのローラ間に規定されたニップ領域を介して前記接着剤含有離型ライナー及び前記面材の両方を同時に通過させることによって、接着積層体を形成するステップと、を含む、接着積層体の形成方法。
【請求項２８】
前記接着積層体を前記ローラから取り除くステップと、前記接着積層体をロール状に収集するステップと、をさらに含む、請求項２７に記載の方法。
【請求項２９】
前記離型ライナーの離型面に接着剤を塗布するステップは、前記離型ライナーの離型面上に接着剤を噴霧することにより行われる、請求項２７に記載の方法。
【請求項３０】
前記噴霧は、インク噴射、電界紡糸、エアレス噴霧、空気案内ノズル噴霧、及びその組み合わせからなる群から選択される噴霧技術である、請求項２９に記載の方法。
【請求項３１】
前記離型ライナーの離型面に接着剤を塗布するステップの後、前記接着剤を少なくとも部分的に硬化させるステップをさらに含む、請求項２７に記載の方法。
【請求項３２】
前記接着剤を少なくとも部分的に硬化させるステップは、前記ローラアセンブリのニップ領域を介して前記接着剤含有離型ライナー及び前記面材の両方を同時に通過させるステップの前に行われる、請求項３１に記載の方法。
【請求項３３】
前記接着剤は、感圧接着剤である、請求項２７に記載の方法。
【請求項３４】
前記離型ライナーの離型面は、離型剤を含む、請求項２７に記載の方法。
【請求項３５】
前記離型ライナーの離型面に接着剤を塗布するステップは、前記離型ライナーの離型面上の接着剤の被覆率を約１００％未満とする、請求項２７に記載の方法。
【請求項３６】
前記被覆率が約７５％未満である、請求項３５に記載の方法。
【請求項３７】
前記被覆率が約５％を超える、請求項３５に記載の方法。
【請求項３８】
前記被覆率が約２０％を超える、請求項３７に記載の方法。
【請求項３９】
前記被覆率が約４０％〜約６５％である、請求項３５に記載の方法。
【請求項４０】
得られる前記面材上の接着剤の厚さは、約０．１μｍ〜約１０，０００μｍの範囲内である、請求項２７に記載の方法。
【請求項４１】
前記面材上の接着剤の臨界寸法比は、約５０未満である、請求項２７に記載の方法。
【請求項４２】
前記面材上の接着剤の臨界寸法比は、約４０未満である、請求項４１に記載の方法。
【請求項４３】
前記面材上の接着剤の臨界寸法比は、約３０未満である、請求項４２に記載の方法。
【請求項４４】
請求項２７〜４３の何れか１項に記載の方法で形成された、接着積層体。
【請求項４５】
離型面及び反対方向を向く外面を規定する離型ライナーを提供するステップと、
内面及び反対方向を向く外面を規定する面材を提供するステップと、
接着剤含有面材を形成するために前記面材の内面にパターンで接着剤を塗布するステップと、
前記接着剤の少なくとも一部が前記離型ライナーの離型面と接触するように、ローラアセンブリのローラの間に規定されたニップ領域を介して前記接着剤含有面材及び前記離型ライナーの両方を同時に通過させることによって、接着積層体を形成するステップと、を含む、接着積層体の形成方法。
【請求項４６】
前記接着積層体を前記ローラから取り除くステップと、前記接着積層体をロール状に収集するステップと、をさらに含む、請求項４５に記載の方法。
【請求項４７】
前記面材の内面に接着剤を塗布するステップは、前記面材の内面上に接着剤を噴霧することにより行われる、請求項４５又は４６に記載の方法。
【請求項４８】
前記噴霧は、インク噴射、電界紡糸、エアレス噴霧、空気案内ノズル噴霧、及びその組み合わせからなる群から選択される噴霧技術である、請求項４７に記載の方法。
【請求項４９】
前記面材の内面に接着剤を塗布するステップの後、前記接着剤を少なくとも部分的に硬化させるステップをさらに含む、請求項４５〜４８の何れか１項に記載の方法。
【請求項５０】
前記接着剤を少なくとも部分的に硬化させるステップは、前記ローラアセンブリのニップ領域を介して前記接着剤含有面材及び前記離型ライナーの両方を同時に通過させるステップの前に行われる、請求項４９に記載の方法。
【請求項５１】
前記接着剤は、感圧接着剤である、請求項４５〜５０の何れか１項に記載の方法。
【請求項５２】
前記離型ライナーの離型面は、離型剤を含む、請求項４５〜５１の何れか１項に記載の方法。
【請求項５３】
前記面材の内面に接着剤を塗布するステップは、前記面材の内面上の接着剤の被覆率を約１００％未満とする、請求項４５〜５２の何れか１項に記載の方法。
【請求項５４】
前記被覆率が約７５％未満である、請求項５３に記載の方法。
【請求項５５】
前記被覆率が約５％を超える、請求項５３に記載の方法。
【請求項５６】
前記被覆率が約２０％を超える、請求項５３に記載の方法。
【請求項５７】
前記被覆率が約４０％〜約６５％である、請求項５３に記載の方法。
【請求項５８】
得られる前記面材上の接着剤の厚さは、約０．１μｍ〜約１０，０００μｍの範囲内である、請求項４５〜５７の何れか１項に記載の方法。
【請求項５８】
前記面材上の接着剤の臨界寸法比は、約５０未満である、請求項４５〜５７の何れか１項に記載の方法。
【請求項５９】
前記面材上の接着剤の臨界寸法比は、約４０未満である、請求項５８に記載の方法。
【請求項６０】
前記面材上の接着剤の臨界寸法比は、約３０未満である、請求項５８に記載の方法。
【請求項６１】
請求項４５〜６０の何れか１項に記載の方法で形成された、接着積層体。
【請求項６２】
離型面及び反対方向を向く外面を規定する離型ライナーを提供するステップと、
接着剤含有離型ライナーを形成するために前記離型ライナーの離型面にパターンで接着剤を塗布するステップと、
内面及び反対方向を向く外面を規定する面材を提供するステップと、
前記接着剤の少なくとも一部が前記面材の内面と接触するように、ローラアセンブリのローラの間に規定されたニップ領域を介して前記接着剤含有離型ライナー及び前記面材の両方を同時に通過させるステップと、
前記離型ライナーを前記面材から分離することによって、前記接着剤の少なくとも一部を面材とともに残留させることで、接着剤がコーティングされた面材を形成するステップと、を含む、接着剤がコーティングされた面材の形成方法。
【請求項６３】
前記接着剤がコーティングされた面材を前記ローラから取り除くステップと、前記接着剤がコーティングされた面材を収集するステップと、をさらに含む、請求項６２に記載の方法。
【請求項６４】
前記離型ライナーの離型面に接着剤を塗布するステップは、前記離型ライナーの離型面上に接着剤を噴霧することにより行われる、請求項６２又は６３に記載の方法。
【請求項６５】
前記噴霧は、インク噴射、電界紡糸、エアレス噴霧、空気案内ノズル噴霧、及びその組み合わせからなる群から選択される噴霧技術である 請求項６４に記載の方法。
【請求項６６】
前記離型ライナーの離型面に接着剤を塗布するステップの後、前記接着剤を少なくとも部分的に硬化させるステップをさらに含む、請求項６２〜６５の何れか１項に記載の方法。
【請求項６７】
前記接着剤を少なくとも部分的に硬化させるステップは、前記ローラアセンブリのニップ領域を介して前記接着剤含有離型ライナー及び前記面材の両方を同時に通過させるステップの前に行われる、請求項６６に記載の方法。
【請求項６８】
前記接着剤は、感圧接着剤である、請求項６２〜６７の何れか１項に記載の方法。
【請求項６９】
前記離型ライナーの離型面は、離型剤を含む、請求項６２〜６８の何れか１項に記載の方法。
【請求項７０】
前記離型ライナーの離型面に接着剤を塗布するステップは、前記離型ライナーの離型面上の接着剤の被覆率を約１００％未満とする、請求項６２〜６９の何れか１項に記載の方法。
【請求項７１】
前記被覆率が約７５％未満である、請求項７０に記載の方法。
【請求項７２】
前記被覆率が約５％を超える、請求項７０に記載の方法。
【請求項７３】
前記被覆率が約２０％を超える、請求項７０に記載の方法。
【請求項７４】
前記被覆率が約４０％〜約６５％である、請求項７０に記載の方法。
【請求項７５】
得られる前記面材上の接着剤の厚さは、約０．１μｍ〜約１０，０００μｍの範囲内である、請求項６２〜７４の何れか１項に記載の方法。
【請求項７６】
前記面材上の接着剤の臨界寸法比は、約５０未満である、請求項６２〜７５の何れか１項に記載の方法。
【請求項７７】
前記面材上の接着剤の臨界寸法比は、約３０未満である、請求項７６に記載の方法。
【請求項７８】
請求項６２〜７７の何れか１項に記載の方法で形成された、接着剤がコーティングされた面材。
【請求項７９】
離型面及び反対方向を向く外面を規定する離型ライナーを提供するステップと、
内面及び反対方向を向く外面を規定する面材を提供するステップと、
接着剤含有面材を形成するために前記面材の内面にパターンで接着剤を塗布するステップと、
前記接着剤の少なくとも一部が前記離型ライナーの離型面と接触するように、ローラアセンブリのローラの間に規定されたニップ領域を介して前記接着剤含有面材及び前記離型ライナーの両方を同時に通過させるステップと、
前記離型ライナーを前記面材から分離するステップと、を含む、 接着剤がコーティングされた面材の形成方法。
【請求項８０】
前記接着剤がコーティングされた面材を前記ローラから取り除くステップと、前記接着剤がコーティングされた面材を収集するステップと、をさらに含む、請求項７９に記載の方法。
【請求項８１】
前記面材の内面に接着剤を塗布するステップは、前記面材の内面上に接着剤を噴霧することにより行われる、請求項７９又は８０に記載の方法。
【請求項８２】
前記噴霧は、インク噴射、電界紡糸、エアレス噴霧、空気案内ノズル噴霧、及びその組み合わせからなる群から選択される噴霧技術である、請求項８１に記載の方法。
【請求項８３】
前記面材の内面に接着剤を塗布するステップの後、前記接着剤を少なくとも部分的に硬化させるステップをさらに含む、請求項７９〜８２の何れか１項に記載の方法。
【請求項８４】
前記接着剤を少なくとも部分的に硬化させるステップは、前記ローラアセンブリのニップ領域を介して前記接着剤含有面材及び前記離型ライナーの両方を同時に通過させるステップの前に行われる、請求項８３に記載の方法。
【請求項８５】
前記接着剤は、感圧接着剤である、請求項７９〜８４の何れか１項に記載の方法。
【請求項８６】
前記離型ライナーの離型面は、離型剤を含む、請求項７９〜８５の何れか１項に記載の方法。
【請求項８７】
前記面材の内面に接着剤を塗布するステップは、前記面材の内面上の接着剤の被覆率を約１００％未満とする、請求項７９〜８６の何れか１項に記載の方法。
【請求項８８】
前記被覆率が約７５％未満である、請求項８７に記載の方法。
【請求項８９】
前記被覆率が約５％を超える、請求項８７に記載の方法。
【請求項９０】
前記被覆率が約２０％を超える、請求項８７に記載の方法。
【請求項９１】
前記被覆率が約４０％〜約６５％である、請求項８７に記載の方法。
【請求項９２】
得られる前記面材上の接着剤の厚さは、約０．１μｍ〜約１０，０００μｍの範囲内である、請求項７９〜９１の何れか１項に記載の方法。
【請求項９３】
前記面材上の接着剤の臨界寸法比は、約５０未満である、請求項７９〜９２の何れか１項に記載の方法。
【請求項９４】
前記面材上の接着剤の臨界寸法比は、約４０未満である、請求項９３に記載の方法。
【請求項９５】
前記面材上の接着剤の臨界寸法比は、約３０未満である、請求項９４に記載の方法。
【請求項９６】
請求項７９〜９５の何れか１項に記載の方法で形成された、接着剤がコーティングされた面材。
【発明の詳細な説明】
【技術分野】
【０００１】
（関連出願の相互参照）
本出願は、２０１８年５月３日に出願された米国仮特許出願番号６２／６６６，５４４号の利益を主張し、その全体が本明細書に含まれる。
【０００２】
本明細書では、接着フィルム及び積層体、これらの製造方法及び使用方法について記載する。
【背景技術】
【０００３】
接着積層体は、当業界に公知となっている。これらの製品は、例えば、テープ、シート及びラベルを含む多様な形態で提供される。多くの点で満足のいくものであるが、一つ以上の機能性を提供し、また、コスト効率の高い方法で製造できる新しい種類の積層体が必要である。
【０００４】
面材に接着剤を塗布するための多様な技術が公知となっている。また、接着剤が２次材料にコーティングされた後、面材と結合される方法が公知となっている。接着剤層は、連続的又は不連続的であり得る。不連続な接着剤層は、通常、規則的若しくは均一なパターン又は構造を含む。このようなパターン化は、使用される接着剤の量を減らすかもしれないが、規則的若しくは均一なパターン又は構造は、非粘着性ラベル／コーティングされていないラベルの縁により不十分な分配、減退、不十分な印刷品質、及び／又は不十分なダイカットをもたらす等の制限を有し得る。多くの点で満足のいくものであるが、結果として得られる構造の特定の特性及び／又は特徴が維持或いは改善できる面材上に接着剤を沈着するためのさらなる戦略の必要性が残っている。
【発明の概要】
【課題を解決するための手段】
【０００５】
第１面及び反対方向を向く第２面を規定する面材を含有する接着剤がコーティングされた面材が本明細書に記載されている。「面材」という用語は、フェイスストック、ライナー、及びそれらの組み合わせを含む。また、「フェイスストック」及び「ライナー」という用語は、特定のフェイスストック及び／又はライナーを指すのに用い得る。面材は、面材の第１面上に配置された接着剤を含む。いくつかの実施形態において、面材上に配置された接着剤の臨界寸法比は、約５０未満、約４５未満、約４０未満、約３５未満、約３０未満、約２５未満、又は約２０未満である。いくつかの実施形態において、積層体は、上述した臨界寸法比を示すパターン化接着剤を含む。いくつかの実施形態において、パターンはランダムである。いくつかの実施形態において、接着剤がランダムなパターンで塗布されることで、面材の表面上に接着繊維が生じる。接着剤の不規則又はランダムなパターン化は、不十分な分配、減退、不十分な印刷品質、及び／又は不十分なダイカットをもたらし得る非粘着性ラベルの縁等の均一又は規則的なパターン化に関連する制限を克服することができる。
【０００６】
また、接着積層体を形成する方法が本明細書に記載されている。いくつかの実施形態において、上記方法は、（１）離型面及び反対方向を向く外面を規定する離型ライナーを提供するステップと、（２）離型ライナーの離型面に接着剤を塗布して接着剤含有離型ライナーを形成するステップと、（３）内面及び反対方向を向く外面を規定する面材を提供するステップと、（４）接着剤の少なくとも一部が面材の内面と接触するように、ローラアセンブリのローラの間に規定されたニップ領域を介して接着剤含有離型ライナー及び面材の両方を同時に通過させて接着積層体を形成するステップと、を含む。いくつかの実施形態において、接着積層体を形成する方法は、接着剤が離型ライナーの離型面ではなく面材の内面に塗布される他は上記の通りである。
【０００７】
また、接着剤がコーティングされた面材の形成方法が本明細書に記載されている。いくつかの実施形態において、上記方法は、（１）離型面及び反対方向を向く外面を規定する離型ライナーを提供するステップと、（２）離型ライナーの離型面に接着剤を塗布して接着剤含有離型ライナーを形成するステップと、（３）内面及び反対方向を向く外面を規定する面材を提供するステップと、（４）接着剤の少なくとも一部が面材の内面と接触するように、ローラアセンブリのローラの間に規定されたニップ領域を介して接着剤含有離型ライナー及び面材の両方を同時に通過させるステップと、を含む。上記方法は、面材から離型ライナーを分離するステップをさらに含んでもよく、それにより、上記接着剤の少なくとも一部が上記面材と共に残って接着剤がコーティングされた面材を形成する。いくつかの実施形態において、接着剤がコーティングされた面材の形成方法は、接着剤が離型ライナーの離型面ではなく面材の内面に塗布される他は上記の通りである。
【０００８】
理解されるように、本明細書で説明する発明は、他の実施形態や異なる実施形態が可能であり、そのいくつかの細部事項は、請求範囲の発明を逸脱することなく、多様な側面から変形され得る。従って、図面及び詳細な説明は、例示的なものであり、制限されないものとみなすべきである。
【図面の簡単な説明】
【０００９】
【図１】本発明による基材上の接着剤領域の概略的な断面図である。
【図２】本発明による基材上の複数の接着剤領域の概略的な断面図である。
【図３】本発明による液体インジケータ積層体の概略的な断面図である。
【図４】本発明によるガス放出積層体の概略的な断面図である。
【図５】本発明による吸水性積層体の概略的な断面図である。
【図６】本発明による導電性積層体の概略的な断面図である。
【図７】本発明による音チャネリング積層体の概略的な断面図である。
【図８】本発明の実施形態によるシステム及び工程の概略図である。
【図９】本発明による接着積層体の概略的な断面図である。
【図１０】本発明の他の実施形態によるシステム及び工程の概略図である。
【図１１】本発明による接着剤がコーティングされた面材の概略的な断面図である。
【図１２】均一にコーティングされた接着剤と比較してパターン化された接着剤の剥離性能を比較するグラフである。
【図１３】均一にコーティングされた接着剤と比較してパターン化された接着剤の剥離性能を比較するグラフである。
【図１４】均一にコーティングされた接着剤と比較してパターン化された接着剤の剥離性能を比較するグラフである。
【図１５】本発明の実施形態によるパターン化された接着剤のサンプルの顕微鏡写真である。
【発明を実施するための形態】
【００１０】
Ｉ．接着積層体／接着剤がコーティングされた面材
基材上に配置された接着剤領域及び／又は接着剤構造が本明細書に記載されている。いくつかの実施形態において、接着剤領域及び／又は構造は、本明細書に記載されているように特定の寸法割合を示す。いくつかの実施形態において、接着剤は、感圧接着剤（ＰＳＡ）である。ＰＳＡは、面材、例えば、離型ライナー又はフェイスストック上に噴霧等の多様な技術を用いて塗布することができる。一度塗布されると、ＰＳＡは、選択的に硬化及び／又は他の方法で加工されてもよい。いくつかの実施形態において、次に、離型ライナー及びその上に沈着されたＰＳＡは、ラベル素材又はポリマーフィルム等の面材と接触することによって、ＰＳＡが面材に少なくとも部分的に転写される。離型ライナーは、ＰＳＡ面を露出させ、使用者が面材を対象の基材に接着できるようにするために、後で取り除くことができる。他の実施形態において、次に、フェイスストック（例ば、ラベル素材又はポリマーフィルム）及びその上に沈着されたＰＳＡが離型ライナーと接触する。離型ライナーは、ＰＳＡ面を露出させ、使用者が面材を対象の基材に接着できるようにするために、後で取り除くことができる。
【００１１】
これらの構造、アセンブリ及び／又は技術を用いることにより、ＰＳＡを面材上に沈着する従来の方法を用いる前は不可能であった多様なＰＳＡ特性及び沈着構成が達成できる。
【００１２】
接着積層体及び接着剤がコーティングされた面材の様々の有用な特性及び有益な特性は、結果として得られた面材上の接着剤領域が約５０未満、約４５未満、約４０未満、約３５未満、又は約３０未満の臨界寸法比（ＣＤＲ）を示すように、接着剤が本明細書に記載の通り面材に沈着及び／又は転写される場合に達成できる。通常、最小ＣＤＲは約１である。多数の実施形態において、接着剤領域は、約１〜約１０のＣＤＲを示す。
【００１３】
また、接着積層体及び／又は接着剤がコーティングされた面材、特に本明細書で説明する方法を用いて、より具体的には、積層体の面層に接着剤をロールツーロールコーティングすることによって製造されたものが記載されている。多数のこれらの積層体は、本明細書に詳述している通り、一つ以上の機能を提供するように構成することができる。しかし、本発明は、本明細書に記載のように、積層体を含むが、本明細書に記載されている独特の方法以外の技術によっても製造できることが理解されるであろう。従って、本明細書で使用される「コーティング」といる用語は、転写コーティングに加えて、多数の沈着及び／又は物質転写技術を含む。例えば、コーティングという用語は、直接コーティング、噴霧、ブラッシング、浸漬、及びその他の方法を含む。これら及び他の態様は、すべて本明細書でより詳細に説明されている。
【００１４】
図１は、本明細書に記載のように基材上の接着剤領域の概略的な断面図である。具体的には、図１は、面材１０２０又は他の基材の面１０２２上に配置された接着剤領域１０１０を含むアセンブリ１０００を示す。接着剤領域は、平均幅距離ＡＦＷ及び平均厚さ又は平均高さＡＦＨを示す。多数の実施形態において、接着剤領域１０１０のＣＤＲは、１〜５０の範囲内にある。
【００１５】
本明細書に記載の積層体又は構造物は、異なる寸法及び比率を有する接着剤領域を有し得る。例えば、図２は、面材１０２０又は他の基材の面１０２２上に配置された第１接着剤領域１０１２及び第２接着剤領域１０１４の概略的な断面図である。第１接着剤領域１０１２は、平均幅距離ＡＦＷ１及び平均厚さ又は平均高さＡＦＨ１を示す。第２接着剤領域１０１４は、平均幅距離ＡＦＷ２及び平均厚さ又は平均高さＡＦＨ２を示す。これらの厚さは、同一でも異なってもよく、これらの高さは、同一でも異なってもよい。多数の実施形態において、接着剤領域１０１２及び／又は１０１４は、１〜５０の範囲内のＣＤＲを示す。領域１０１２のＣＤＲは、領域１０１４のＣＤＲと同一でも異なってもよい。
【００１６】
Ａ．接着剤
本明細書に記載の積層体／構造物は、一つ以上の接着剤を含む。接着剤は、ＰＳＡ、非感圧接着剤、ホットメルト接着剤、又はこれらの組み合わせであり得る。いくつかの実施形態において、接着剤はＰＳＡである。ＰＳＡは、任意の既知のＰＳＡであってもよい。いくつかの実施形態において、ＰＳＡは、溶媒型接着剤、エマルジョン型接着剤、又は非エマルジョン型接着剤である。いくつかの実施形態において、ＰＳＡはエマルジョン接着剤である。また、ホットメルトＰＳＡが用いられてもよい。接着剤は、積層体及び／又は接着剤がコーティングされたフェイスストックに必要な硬度及び接着特性を有するアクリル接着剤又は任意の他の有用な接着剤であり得る。特定の実施形態において、接着剤は、加工の際、積層体又は物品から接着剤が押し出されるのを防ぐために十分な硬度を有するべきである。
【００１７】
例示的なＰＳＡは、文献（１）Ｅｎｃｙｃｌｏｐｅｄｉａ  Ｏｆ  Ｐｏｌｙｍｅｒ  Ｓｃｉｅｎｃｅ  ａｎｄ  Ｅｎｇｉｎｅｅｒｉｎｇ，Ｖｏｌ．１３，Ｗｉｌｅｙ―Ｉｎｔｅｒｓｃｉｅｎｃｅ  Ｐｕｂｌｉｓｈｅｒｓ（Ｎｅｗ  Ｙｏｒｋ，１９８８）、（２）Ｐｏｌｙｍｅｒ  Ｓｃｉｅｎｃｅ  ａｎｄ  Ｔｅｃｈｎｏｌｏｇｙ，Ｖｏｌ．１，Ｉｎｔｅｒｓｃｉｅｎｃｅ  Ｐｕｂｌｉｓｈｅｒｓ（Ｎｅｗ  Ｙｏｒｋ，１９６４）、（３）バーナード（Ｂｅｒｎａｒｄ）が出願した米国特許第５，１６４，４４４号、第５，１８３，４５９号、及び第５，２６４，５３２号、バーナードらが出願した米国特許第５，３８５，９６５号、及び（４）それらの組み合わせから見出し得る。ＰＳＡは、溶媒系接着剤であってもよく、又は水系接着剤であってもよい。アクリル系ＰＳＡと、ゴム系ＰＳＡと、シリコーン系ＰＳＡと、を含む従来のＰＳＡは、本明細書に記載の積層体／構造物に使用してもよい。一実施形態において、感圧接着剤は、アクリルエマルジョン接着剤を含む。
【００１８】
いくつかの実施形態において、感圧接着剤は、アクリル酸アルキル、ビニルエステル、ジカルボン酸ジエステル及び不飽和酸を重合することによって製造される。アクリル酸アルキルは、通常、アルキル基に約２個〜約１２個、又は約４個〜約８個の炭素原子を含む。アクリル酸アルキルの例として、これらに限定されないが、エチル、ｎ―ブチル、ヘキシル、２―エチルヘキシル、及びアクリル酸イソオクチルが挙げられ、２―エチルヘキシルアクリレートが好ましい。一実施形態において、アクリル酸アルキルは、少なくとも約３５％の量で存在する。いくつかの実施形態において、アクリル酸アルキルは、約３５重量％〜約６０重量％の量で存在する。
【００１９】
ビニルエステルは、通常、アルキル基に約２個〜約１２個、又は約４個〜約８個の炭素原子を有する。ビニルエステルの例として、酢酸ビニル、プロピオン酸ビニル、酪酸ビニル、バーサチック酸ビニル等が挙げられるが、これらに限定されず、酢酸ビニルが好ましい。いくつかの実施形態において、ビニルエステルは、約１５重量％〜約３５重量％、又は約２０重量％〜約２５重量％の量で存在する。
【００２０】
ジカルボン酸ジエステルとしては、マレイン酸又は無水物及びフマル酸等の不飽和二酸のアルキルエステルが挙げられる。アルキル基は、一般に、約２個〜約２０個、約４個〜約１６個、又は約６個〜約１２個の炭素原子を含む。二酸のジエステルの例として、ブチル、フマル酸オクチル；ヘキシル、マレイン酸デシル；マレイン酸ジ―2―エチルヘキシル；フマル酸ジブチル；及びフタル酸ジ―2―エチルヘキシル、及びこれらの混合物が挙げられるが、これらに限定されない。いくつかの実施形態において、二酸のジエステルは、約２０重量％〜約３５重量％の量で存在する。
【００２１】
不飽和酸は、一般に、約２個〜約１２個、又は約２個〜約６個の炭素原子を含む。不飽和酸の例として、アクリル酸、メタクリル酸、イタコン酸などが挙げられるが、これらに限定されない。いくつかの実施形態において、不飽和酸は、５重量％以下、又は約１重量％〜約３重量％の量で存在する。
【００２２】
いくつかの実施形態において、面材上の接着剤領域の結果として得られる厚さは、約０．１μｍ〜約１０，０００μｍ、約０．５μｍ〜約５，０００μｍ、約１μｍ〜約１，０００μｍ、約３μｍ〜約５００μｍ、又は約５μｍ〜約２５０μｍの範囲内にある。
【００２３】
特定の実施形態において、接着剤は、特定の寸法割合を有する隆起した領域又は特徴部を形成するように面材上に沈着される。これらの寸法割合は、定量化することができ、本明細書において式（Ｉ）で定義するように臨界寸法比（ＣＤＲ）として示される。
【００２４】
【数１】
2021523262.tif 000003
【００２５】
本明細書で用いられる「接着特徴部の幅」は、面材上に配置された接着剤領域の平均幅距離を意味し、面材の加工方向に対して横方向で測定する。本明細書で用いられる「接着特徴部の高さ」は、面材上に配置された同じ接着剤領域の平均厚さを意味し、面材の平面を横切る方向で測定する。
【００２６】
いくつかの実施形態において、接着剤は、パターン又は不均一な層若しくは領域に沈着又は形成される。いくつかの実施形態において、接着剤は、面材、フェイスストック又は基材の面に沿って互いに分離された複数の接着剤領域の形態である。このようなパターン化された接着剤層又は接着剤領域が本明細書でより詳細に記載されている積層体に組み込まれる場合、接着剤領域の間の空隙又は空間は、特定の態様において、細孔又は中空空隙と類似する。これらの細孔又は空隙は、本明細書でより詳細に記載する広範囲な機能性積層体に用いられ得る。「パターン化された」及び「不連続」という用語は、相互交換可能に使用され、両用語は、接着剤がコーティングされるフェイスストックの１００％未満を覆う接着剤を意味するのに用いられる。
【００２７】
いくつかの実施形態において、接着剤層又は接着剤領域のＣＤＲは、約５０未満、約４５未満、約４０未満、約３５未満、又は約３０未満である。いくつかの実施形態において、接着剤層又は接着剤領域は、最小ＣＤＲが約１である。いくつかの実施形態において、接着剤層又は接着剤領域は、約１〜約１０のＣＤＲを示す。
【００２８】
Ｂ．離型ライナー
いくつかの実施形態において、本明細書に記載の積層体は、一つ以上の離型ライナーを含んでもよい。ライナーは、必要な支持特性及び離型特性を提供する任意の有用なライナーであってもよい。ライナーは、これらに限定されないが、紙又はポリマーフィルムライナーを含む多様な材料で製造又は形成されてもよい。一実施形態において、紙のキャリパーは、結果として得られる積層体又は物品をダイカットするのに十分である。例えば、ライナーキャリパーは、ＰＥＴライナーに対して約１８ｍｍ〜２３ｍｍの範囲であり得る。一実施形態において、ライナーは、平らな特性を有する。いくつかの実施形態において、ライナーは、機械のつや出し又は仕上げを有する。いくつかの実施形態において、ライナーは、シリコーン保持層を有する。保持層は、離型コーティングと離型ライナーとの間に接着力を提供する。また、シリコーン保持層は、シリコーン離型コーティングがライナー内に浸漬することを防止する。
【００２９】
いくつかの実施形態において、離型ライナーは、離型コーティングを有するライナーを含む。離型ライナーの離型コーティングは、ＰＳＡ又は他の接着剤と離型可能な結合を提供する。離型コーティングは、所望の離型可能な結合強度を提供する任意の組成物であってもよい。
【００３０】
一実施形態において、離型コーティングは、シリコーン離型コーティングである。離型コーティングは、制御離型剤の存在下でシリコーンポリマーを硬化させることによって製造することができる。いくつかの実施形態において、制御離型剤は、化学式Ｒ３ＳｉＯ１／２及び４官能性シリコーン単位ＳｉＯ４／２の１官能性シリコーン単位の共重合体であり、ここで、Ｒは、アルキル基又はアルケニル基である。一実施形態において、アルキル基又はアルケニル基は、約１個〜約１２個、又は約１個〜約６個の炭素原子を含む。アルキル基及びアルケニル基の例として、メチル基、エチル基、プロピル基、ブチル基、ヘキシル基、エテニル基、プロペニル基、ブテニル基、及びヘキセニル基が挙げられ、これらに限定されない。
【００３１】
制御離型剤は、通常、ポリシロキサンと反応する。ポリシロキサンは、離型コーティングを形成するのに有用な任意のポリシロキサンであり得る。有用なポリシロキサンの例として、ビニル末端ポリシロキサン、ヒドロキシ末端ポリシロキサン及びエポキシ末端ポリシロキサンが挙げられるが、これらに限定されない。一実施形態において、ポリシロキサンは、官能性ポリジアルキルシロキサンであり、ここで、アルキル基は、約１個〜約６個の炭素原子を含む。アルキル基は、独立して、メチル基、エチル基、プロピル基、ブチル基、ペンチル基、ヘキシル基、又はそれらの混合物が挙げられるが、これらに限定されない。一実施形態において、アルキル基又はアルケニル基は、１個〜約１２個、又は１個〜約６個の炭素原子を含む。ポリシロキサンは、通常、３００，０００センチポアズ（ｃｐｓ）超の粘度平均分子量を有する。他の実施形態において、ポリシロキサンは、約３００，０００〜約１，０００，０００以上の粘度分子量を有する。上記ポリシロキサンは、下記化学式（ＩＩ）で示すことができる。
【００３２】
ＲＯ（（Ｓｉ（Ｒ）２Ｏ）ｘ）―Ｓｉ）―Ｒ              （ＩＩ）
式中、各々のＲは、独立して上記で定義するとおりであり、ｘは整数である。
【００３３】
いくつかの実施形態において、離型コーティングは、架橋剤で製造される。いくつかの実施形態において、架橋剤は、反応性ポリシロキサン、例えば、ポリジアルキル又はポリヒドロアルキルシロキサンである。アルキル基は、上述したものと同一である。
【００３４】
離型コーティングは、溶媒、無溶媒又はエマルジョン形態で塗布することができる。離型コーティングは、任意の既知の硬化工程、例えば、熱、放射線などによって硬化されて離型コーティングを形成することができる。硬化は、白金等のＶＩＩＩ族遷移金属のシリコーン可溶性錯化合物によって触媒化され得る。
【００３５】
市販の離型剤としては、非反応性溶媒中のシリコーン離型剤であるＧＥ  ＳＳ―４３３５が挙げられるが、これに限定されない。市販のポリシロキサンとしては、ビニル末端ポリジメチルシロキサンであるＧＥ  ＳＳ―４３３１が挙げられるが、これに限定されない。市販の連結剤としては、ポリメチルビニルシロキサンであるＧＥ  ＳＳ―４３００Ｃが挙げられるが、これに限定されない。例示的な触媒としては、トルエン中のＳＳ―８０１０触媒が挙げられるが、これに限定されない。これらの物質は、ゼネラル・エレクトリック社のシリコーン製品部から商業的に入手可能である。類似するシリコーン製品は、ダウコーニング社の商品名Ｓｙｌ―ｏｆｆで入手可能である。
【００３６】
本発明は、言及した離型コーティング又は離型剤のいずれにも限定されず、代わりに、意図した最終用途に適するほぼすべての離型コーティング又は離型剤を含むことが理解されるであろう。また、本発明は、離型ライナーに関して説明したが、適切に構成されたキャリアフィルム及び他の部材が離型ライナーの代わりに用いられ得ることが理解されるであろう。
【００３７】
Ｃ．面材
適切な面材としては、ポリオレフィン型及びポリスチレン型等の合成紙、ポリオレフィン、ポリ塩化ビニル、ポリエチレンテレフタレート、ポリスチレン、ポリウレタン、ポリメタクリレート、及びポリカーボネート等の多様なプラスチックフィルム又はシートが挙げられるが、これらに限定されない。適切な面材のさらなる例としては、紙及びボール紙が挙げられる。面材は、多層ポリマーシートであってもよく、又は多層ポリマーシートを含んでもよい。多層は、共押出してもよく、共に積層してもよい。一実施形態において、面材は、共押出した多層及び積層した多層の両方を含む。さらに、白色不透明フィルムは、白色顔料を上述した合成樹脂のうち一つ以上に添加することにより形成され、面材として用いられ得る。一実施形態において、発泡フィルムは、面材として使用される。発泡フィルムは、従来の発泡作業によって形成することができる。他の実施形態において、面材は、上記挙げられた材料から構成された複数の単層シートを結合することによって形成された積層体であり得る。このような積層体の例として、セルロース繊維紙と合成紙との組み合わせ、及びセルロース繊維紙とプラスチックフィルムまたはシートとの組み合わせの積層体が挙げられる。また、他の適切な実施形態において、面材としては、コーティングされた及びコーティングされていない紙、金属化紙、アルミ箔、積層紙、及びポリマー材料が紙の表面上に押出された紙が挙げられる。特定のバージョンにおいて、面材は、液体吸収性材料でコーティングすることができる。選択された面材は、多孔性又は半多孔性であってもよい。面材は、不透明度、色相、及び／又は明度等の所定の可視性特性を示してもよい。面材は、水又は他の液体吸収特性を含んでもよい。面材は、導電性であってもよく、及び／又は導電性コーティング又は領域を含んでもよい。例えば、ＴＥＳＬＩＮという商品名で入手可能なもの等、多数の市販の面材を用いることができる。
【００３８】
面材の厚さは、適用固有の基準を参照して選択的に決定される。このような基準は、所望の最終用途を含んでもよい。一実施形態において、シートの厚さは、約１０μｍ〜約３００μｍの範囲内である。他の実施形態において、シートの厚さは、約２０μｍ〜約２００μｍの範囲内である。さらに他の実施形態において、シートの厚さは、約３０μｍ〜約１５０μｍの範囲内である。必要に応じて、面材と面材の表面上に形成される乾燥したトップコート組成物との間の結合強度を高めるように、プライマー処理、コロナ放電処理又はプラズマ処理を面材に用いてもよい。
【００３９】
本明細書に記載の所定の実施形態において、面材は、一つ以上の機能又は機能的特徴を示す。例えば、面材は、液体の視覚的表示等の表示、面材の厚さにわたって空気又はガスの流動を導く又は可能にするガス放出、面材内の水又は液体の保持、面材の電気的放電又は導電性、面材の厚さにわたって薬品を伝達する、面材の厚さにわたって音を通過する、及び／又はこれらの機能又は特性の組み合わせを可能にする、又は促進するように選択することができる。
【００４０】
Ｄ．任意の層
本明細書に記載の接着剤がコーティングされた面材及び／又は積層体は、一つ以上のさらなる層又は構成要素を含み得る。これらの層の非制限的な例としては、保護層、タイコート層、透明層、カラー層、白色層、反射層、流体移送層、強度促進層、トップコート、印刷収容層、印刷含有層、表示層、機能性層等が挙げられる。
【００４１】
Ｅ．積層体特性
本明細書に記載の積層体は、特異的且つ有用な特性又は機能性を有し得る。いくつかの実施形態において、本明細書に記載の技術は、液体、気体、音波、電流、及び／又は他の製剤又は要素の移送、伝播及び／又は移動がＺ方向に積層体にわたって又は積層体を介して起こることがあり、また制御される積層体の形成を可能にする。本明細書で示すような「Ｚ方向」への言及は、積層体又はその一部の厚さ寸法を横切る方向を指し、従って「Ｘ方向」及び／又は「Ｙ方向」への言及は、Ｚ方向に垂直な方向を指し、積層体の幅寸法及び長さ寸法に対応する。
【００４２】
本発明によって提供される所定の機能を有する積層体の非制限的な代表例としては、液体インジケータ積層体、ガス放出積層体、吸水性積層体、音チャネリング積層体、導電性積層体、及びこれらの機能性の組み合わせを有する積層体、及び／又はこれらの機能性のうち一つ以上のさらなる機能性の組み合わせを有する積層体が挙げられる。
【００４３】
例えば、インジケータの色相変化速度がフェイスストックの選択及び多孔性接着特性に関連するように液体インジケータ積層体を製造することができる。例えば、接着剤層又は接着剤領域における細孔による不連続構造は、例えば、不連続接着剤を介して接着剤の一方の側から他方の側に液体を流すことを可能にし、積層体の機能性コーティングに染料又は他の製剤が溶解される際、永久的な変色が生成されるようにする。この積層体の詳細事項は、図３に関して記載する。
【００４４】
図３は、液体インジケータ積層体２００の実施形態を概略的に示す。積層体２００は、一般に、機能性フェイスストック又は面材２１０と、パターン化された接着剤２２０の層又は領域と、Ｚ方向に積層体を通過する液体、他の媒体又は構成要素に感応性である機能剤２３０の層又は領域と、積層体の支持及び安定性を提供するキャリア層２４０と、対象の基材又は表面に積層体を結合又は付着するための任意の２次接着剤層２５０と、任意の離型ライナー２６０と、を含む。図３において、矢印Ａは、積層体２００のＺ方向における媒体の流れを示す。
【００４５】
一実施形態において、液体インジケータ積層体が提供される。インジケータの色相変化速度は、例えば、液体吸収能、及びＺ方向におけるパターン接着剤の多孔性等のフェイスストック特性に関連する。表示は、通常、不可逆的であり、色の変化又は単純な視覚的比較によって測定することができる。
【００４６】
通常、液体インジケータ積層体２００は、２次接着剤層２５０の露出した下面等の積層体のパターン化された接着剤又は下面に接触する表面上の液体の存在の視覚的表示を提供する。機能剤は、液体に露出する際、視覚的に認知可能に変化することができ、液体が積層体のＺ方向に移動する際、液体とともに運搬又は輸送することができ、又はこれら作用の全ての点で、機能剤２３０の層又は領域は、積層体を通過する液体に対して感応性である。特定のバージョンにおいて、機能剤２３０の層は、機能性フェイスストック２１０に対してＺ方向にパターン化接着剤２２０の層又は領域を介して移動又は輸送される１つ以上の染料、着色剤、及び／又は構成要素を含み得る。また、積層体は、反対方向、例えば、機能性フェイスストック２１０から機能剤２３０の層又は領域へ染料、着色剤、及び／又は構成要素の移動又は移送を含む。
【００４７】
積層体の面又は領域の変色は、ＣＩＥ  Ｌａｂ又は単純な視覚的比較等の光学変化によって測定及び定量化することができる。変色は、永久的又は非永久的であり得る。なお、変色は、一時的なものであり、また、一定期間が経過すると、初期状態に戻ることができる。いくつかの実施形態において、上記期間は、予め決定される。
【００４８】
Ｚ方向における接着剤の不連続部を介した輸送現象は、他のラベル用途、特に感圧接着ラベル、例えば、Ｚ方向への空気チャネリング等によるガス放出基材用ラベル、及びＺ方向への液体チャネリング等による湿潤基材ラベリング用ラベル、Ｚ方向への電気放電用ラベル、Ｚ方向への一方の層から他方の層への薬品伝達用ラベル、及び／又はＺ方向への音チャネリング用ラベルで実施することができる。このような現象は、積層体の接着剤領域の一方の側から接着剤領域の他方の側への媒体又は製剤の通過、移送及び／又は移動を可能にする。媒体の浸透又は輸送は、Ｚ方向にあると言及されているが、本発明は、これに限定されず、また、Ｘ方向及び／又はＹ方向への浸透／輸送を含み得ることが理解されるであろう。
【００４９】
いくつかの実施形態において、本明細書に記載の説明する積層体は、２次接着剤の層又は領域を含む。２次接着剤は、通常、積層体を対象の基材に沈着させるのに用いる。２次接着剤は、パターン化された又は多孔性接着剤である接着剤と同じ又は異なる１つ以上の接着剤を含んでもよい。２次接着剤の代表的な例の説明が本明細書に提供される。このような接着剤構成において、１次接着剤は、フェイスストック上にコーティングされてもよく、２次接着剤は、離型ライナー上にコーティングされてもよく、コーティングされた接着剤及び離型ライナーは、１次接着剤及び２次接着剤が互いに直接接触するように、ともに積層されてもよい。代案として又はさらに、１次接着剤及び２次接着剤のいずれもフェイスストック又は離型ライナー上にコーティングした後、ともに積層してもよい。フェイスストック及び離型ライナーに対する１次接着剤及び２次接着剤の積層は、フェイスストック、１次接着剤、２次接着剤及び離型ライナー、又はフェイスストック、２次接着剤、１次接着剤及び離型ライナーのいずれかであり得ることが考慮される。１次接着剤及び２次接着剤の順序に関係なく、他の接着剤が連続的であり得ることを考慮すると、１次接着剤及び２次接着剤のうち少なくとも一つは、パターン化される。
【００５０】
図４は、ガス放出積層体３００の実施形態を概略的に示す。ガス放出積層体３００は、一般に空気、ガス又は他の媒体がＺ方向にフェイスストック３１０を通過できるように、機能性を有する機能性フェイスストック又は面材３１０と、Ｚ方向に配向される細孔又は他の空隙を有するパターン化された接着剤３２０の層又は領域と、任意の離型ライナー３４０と、を含む。
【００５１】
積層体３００が基材上に感圧接着ラベルとして塗布される場合、ガス又は空気は、Ｚ方向に接着剤３２０を介して基材から機能性フェイスストック３１０に通過することができる。また、機能性フェイスストックによって、所望の構成要素が基材方向に接着剤を通過できるようになった場合、反対方向への移動又は輸送も達成することができる。基材のガス放出の問題により、ラベルの膨れ現象を引き起こす可能性がある用途において、ガス放出機能を有する積層体又はラベルアセンブリが有用である。通常の用途には、インモールドプラスチック又は塗装面への塗布を含む。
【００５２】
図５は、吸水性積層体４００の実施形態を概略的に示す。吸水性積層体４００は、一般に、吸水特性を有する機能性フェイスストック又は面材４１０と、Ｚ方向に配向された細孔又は他の空隙を有するパターン化された接着剤４２０の層又は領域と、任意の離型ライナー４４０と、を含む。
【００５３】
パターン化された接着剤が基材から多孔性接着剤を介して水分保持用機能性フェイスストックに液体を流すために使用される積層体４００等の積層体は、湿潤条件又は感応性ラベリング条件で接着剤の接着問題を減らすことができる。吸液性は、機能性フェイスストックで重量増加として測定することができる。
【００５４】
積層体４００が湿潤基材上に感圧接着ラベルとして塗布される場合、水分又は水が基材から機能性フェイスストック４１０にＺ方向に接着剤４２０を介して通過するであろう。また、機能性フェイスストックによって所望の構成要素が基材方向に不連続接着剤を通過できるようになると、反対方向への移動又は輸送も達成することができる。
【００５５】
図６は、導電性積層体５００の実施形態を概略的に示す。積層体５００は、一般に、導電性である機能性フェイスストック又は面材５１０と、Ｚ方向に配向した細孔又は空隙を有するパターン化された接着剤５２０の層又は領域と、任意の離型ライナー５４０と、を含む。
【００５６】
導電性基材上に薄いパターン化された接着剤コーティングを有する感圧接着ラベルとして導電性フェイスストックが塗布される場合、接着剤は、基材から機能性フェイスストックにＺ方向への接着剤を介した電流の通過を可能にする。また、反対方向への電気の流れも達成することができる。
【００５７】
図７は、音チャネリング積層体６００の実施形態を概略的に示す。積層体６００は、一般に、機能性フェイスストック又は面材６１０を含む。多数のバージョンにおいて、フェイスストック６１０は、ポリウレタンを含む。また、積層体６００は、Ｚ方向に配向する細孔又は空隙を有するパターン化された接着剤６２０の層又は領域と、任意の離型ライナー６４０と、を含む。
【００５８】
積層体６００が基材から機能性フェイスストック６１０にＺ方向へ不連続接着剤を有する感圧接着ラベルとして塗布される場合。反対方向への音の伝達も考慮される。
【００５９】
いくつかの実施形態において、層及び構成要素の多数の異なる配列を用いることができる。パターン化された接着剤、例えば、不連続接着剤の層を用いるいくつかの実施形態において、この層は、機能性フェイスストックとライナー又は機能性層との間に配置される。また、液体インジケータ積層体において、パターン化された接着剤は、機能性フェイスストックと、積層体を通過する液体に感応性である機能剤の層又は領域との間に配置され得る。そして、液体インジケータ積層体において、機能剤の層又は領域は、パターン化された接着剤とキャリア層との間に配置され得る。
【００６０】
図８は、本明細書に記載の実施形態による接着積層体を形成するためのシステム１を概略的に示す。また、本明細書に記載のシステム及び方法は、本明細書に記載の実施形態とは異なる積層体及びコーティングされた面材を製造するために用い得ることが理解されるであろう。システム１及び関連工程は、図８に示す離型ライナー１０の例えばロール状での供給を提供するステップを含む。理解されるように、離型ライナー１０は、離型面１２と、反対方向を向く外面１４と、を含む。離型面１２は、本明細書に記載の離型材と、離型コーティング及び／又は離型剤と、を含む。離型ライナー１０は、接着剤組成物２０が離型ライナー１０の離型面１２に塗布されるシステム４０に導かれる。通常、多数の実施形態において、接着剤２０は、噴霧によって離型ライナー１０に塗布される。しかし、他の又は特定の噴霧塗布技術、例えば、インク噴射、電界紡糸、エアレス噴霧、空気案内ノズル噴霧、又はそれらの組み合わせが用いられ得るが、これらに限定されない。
【００６１】
離型ライナー１０の離型面１２上に配置された接着剤の有効量を収容した後、接着剤含有離型ライナーには、必要に応じて硬化ステーション５０として図８に示す一つ以上の硬化作業が行われる。接着剤は、任意の硬化ステーション５０によって部分的若しくは完全に硬化、架橋、又は改質され得る。硬化ステーション５０は、熱、放射線の放出、及び／又は沈着した接着剤から溶媒を取り除くことができる。多数の場合、硬化により接着剤の粘度が上昇する。
【００６２】
接着剤含有離型ライナー１０は、次いで接着剤を接触及び転写させるために、配置及び配向された一組のローラ６０，６５を含むローラアセンブリに導かれる。ローラ６０，６５は、密接に配置されたローラの外周面の間に「ニップ領域」６８を規定する。ニップ領域は、ローラの幅又はスパンに沿って延びる領域であり、ローラ間の界面領域を含む。図８は、ローラ６０，６５に関するニップ領域６８を示す。離型ライナー１０は、第１ローラ６０に導かれ、ニップ領域６８に向かう。
【００６３】
また、システム１は、通常、図８に示す面材３０のロール状での供給を含む。面材３０は、内面３４と、反対方向を向く外面３２とを含む。面材３０は、ローラアセンブリ、特に、第２ローラ６５に導かれ、ニップ領域６８に向かう。
【００６４】
離型ライナー１０の離型面１２上に配置された接着剤２０が面材３０の内面３４と少なくとも部分的に接触するように、接着剤含有離型ライナー１０及び面材３０はいずれも、ローラ６０，６５の間とニップ領域６８と内を同時に通過する。ローラ６０，６５は、接着剤２０の少なくとも一部が面材３０の内面３４と接触するように、互いに相対的に配置及び配向される。次に、ローラ６０，６５から出て行く得られた積層体１００は、例えば、積層体をロール状に巻き取る収集ステーション（図示せず）に導かれる。また、積層体には、一つ以上の保護フィルムによるトップコーティング、孔を形成するためのダイカット、及び／又はさらなる層又は構成要素を収容する等の１つ以上の加工作業が行われ得ることも考慮される。
【００６５】
図９は、本明細書に記載の積層体１００の断面を概略的に示す。積層体１００は、内面３４及び反対方向を向く外面３２を規定する面材３０を含む。また、積層体は、内面１２を規定する離型ライナー１０を含み、通常、離型コーティング及び反対方向を向く外面１４を含む。また、積層体１００は、面材３０と離型ライナー１０との間に配置された接着剤２０を含む。
【００６６】
また、記載している接着剤がコーティングされた面材は、転写技術によって形成され得る。いくつかの実施形態において、面材への転写のための接着剤を最初に担持する離型ライナーは、このような転写後に除去又は分離される。離型ライナーは、再利用されるか、又は接着剤がコーティングされた面材と後に再結合する若しくは組み込むことができる。図１０は、離型ライナーのない接着剤含有面材を製造するためのシステム及び工程を概略的に示す。システム１は、図８のシステムと同一又は類似するが、ローラ６０，６５を介してライナー１０、接着剤２０及び面材３０を通過した後、離型ライナー１０は、面材３０から分離されて接着剤含有面材１５０が製造される。記載しているように、ライナー１０は、ソースロール１０に方向が変えられ、さらなる加工をために方向が変えられ、及び／又は接着剤含有面材１５０と再結合され得る。
【００６７】
図１１は、接着剤含有面材１５０の概略的な断面図である。接着剤含有面材１５０は、上述した面材３０と、上述したようにその上に配置された接着剤２０の層又は領域と、を含む。
【００６８】
本明細書に記載の技術及び特徴を用いることで、流体／空気管理特性、制御された除去性、及び／又は固有の熱及び／又は導電性を有する接着積層体及び／又は接着剤がコーティングされた面材の製造が可能になる。また、これらの技術及び特徴を用いることで、材料、例えば、接着剤の削減が可能になり、従ってコスト低減が可能になる。しかし、本発明は、本明細書に記載の方法以外の方法によって形成される、本明細書に記載の接着剤がコーティングされた面材と積層体とを含むことが理解されるであろう。
【００６９】
本発明の方法は、バッチ式、連続式又は半連続式方法で実行され得る。連続方法の場合、通常、加工速度は、約１００ｍ／ｍｉｎ〜１，０００ｍ／ｍｉｎの範囲である。しかし、本発明は、これらの速度に限定されず、１００ｍ／ｍｉｎ未満の加工速度及び／又は１，０００ｍ／ｍｉｎを超える速度を含むことが理解されるであろう。
【００７０】
ＩＩ．接着積層体の製造方法
本明細書に記載の接着積層体及び／又は接着剤がコーティングされた面材は、面材上への直接コーティングのための技術及び／又は離型ライナーから面材上への接着剤の転写コーティングのための技術を用いて製造又は製作することができる。一実施形態において、上記方法は、接着剤材料を離型ライナー上に沈着するステップと、必要に応じて沈着した接着剤を硬化又は改質するステップと、次に接着剤がコーティングされた離型ライナーを面材とともにローラに同時に通過させるステップと、を含む。離型材上の接着剤が面材の面又は領域と接触する際、接着剤の少なくとも一部が面材に転写される。多数の実施形態において、得られた面材、接着剤、及び離型ライナーの積層体は、収集及び／又はさらに加工される。しかし、本発明は、また、ローラを通過した後、離型ライナーが面材から分離及び／又は除去される方法を含む。通常、接着剤の少なくとも一部は、面材に残る。他の実施形態において、接着剤は、面材に直接コーティングされてもよい。また、他の実施形態において、接着剤の少なくとも一部は、個々のラベルを形成する前に、フェイスストックのロール上に直接又は転写コーティングによって接着剤を塗布する代わりに、個別にカットされたラベル又は一連のラベル上にコーティングされてもよい。
【００７１】
また、本明細書に記載の方法は、離型ライナー又はフェイスストック上に特定のパターン及び／又は本明細書に記載の特定の技術を用いて接着剤を塗布又は沈着するステップを含む。特定の実施形態において、接着剤は、離型ライナー上に規則的又は整列的パターンで噴霧することにより塗布することができる。代案として、他の実施形態において、接着剤は、不規則又はランダムなパターンで噴霧することにより塗布することができる。「不規則」又は「ランダム」とは、形態、配列又はパターンの配向の変化が一定又は均等でないこと、及び非繰り返しの不均一を意味する。不規則若しくはランダムなパターン又はパターン化は、不十分な分配、減退、不十分な印刷品質、及び／又は不十分なダイカットをもたらし得る非粘着性ラベルの縁を含む規則的若しくは均一なパターン又はパターン化に関する限界又は問題を克服することができる。また、これらの技術の組み合わせを用い得る。特定の構成において、多数の接着剤が同時に、順次、又はそれらの組み合わせで沈着してもよい。例えば、二つの接着剤が絡み合ったパターンを形成するために、第１接着剤は、第１接着剤源から沈着してもよく、他の第２接着剤は、第２接着剤源から沈着してもよい。代案として、又はさらに、パターン化された第１接着剤は、基材上に直接沈着してもよく、続いて別個の第２接着剤が上記沈着した第１接着剤上に沈着してもよい。また、他の構成において、第１接着剤が多数のレーンに沈着してもよく、別個の第２接着剤が第１接着剤のレーン間の平行なレーンに沈着してもよい。もちろん、基材の異なる領域上に第１接着剤及び第２接着剤が沈着する他の構成も考慮される。
【００７２】
いくつかの実施形態において、接着剤は、離型ライナー又は面材の離型面の一つ以上の領域が被覆されないまま又は露出したままになるように、離型ライナー又は面材上に沈着される。いくつかの実施形態において、接着剤による離型面又は面材の被覆率は、１００％未満、９５％未満、９０％未満、８５％未満、８０％未満、７５％未満、７０％未満、６０％未満、５０％未満、４０％未満、及び３０％未満である。いくつかの実施形態において、接着剤の被覆率は、少なくとも５％、少なくとも１０％であり、特定の実施形態においては、少なくとも２０％である。多数の実施形態において、離型ライナー又は面材上の接着剤の被覆率は、約１００％未満〜約５％、特に約９５％〜約２０％、特に約６０％〜約１０％の範囲内である。他の実施形態において、被覆率は、約３５％〜約７０％又は約４０％〜約６５％である。
【００７３】
いくつかの実施形態において、接着剤が面材と接触するローラアセンブリに接着剤含有離型ライナーを導く際の接着剤による面材の被覆範囲は、離型面の被覆率と等しい又は実質的に等しい。例えば、接着剤による離型面の被覆率が７０％である接着剤含有離型ライナーに対する面材へのロールツーロール転写の後の面材上の接着剤の被覆率も７０％又は約７０％である。いくつかの実施形態において、面材上の接着剤の被覆率は、離型ライナーに対する接着剤による被覆率の±１０％、好ましくは±５％以内である。面材上の接着剤の被覆率の非制限的な代表的な例としては、約１００％未満〜約５％、通常、約９５％〜約２０％の範囲内が含まれる。しかし、本発明は、約７５％、約５０％、又は約２５％の特定の％被覆率を有する面材を含むことが理解されるであろう。
【００７４】
また、本発明は、これらの態様の組み合わせを示す接着ラミーネート及び／又は接着剤がコーティングされた面材を含む。いくつかの実施形態において、接着剤領域は、約２０ｍｍ〜約７０ｍｍの範囲内の厚さ、約１〜約１０の範囲内のＣＤＲ、及び約６０％〜約１０％の範囲内の基材に対する被覆率を示す。
【００７５】
他の実施形態において、特定の流動学的特徴を示す接着剤が使用される。いくつかの実施形態において、接着剤は、１５０℃で約５００ｃＰｓ〜約１００，０００ｃＰｓの範囲内の粘度を示す。一実施形態において、１７０℃の温度に加熱されたときに約１０，０００ｃＰｓ未満の粘度を示し、周囲温度で１２０ｐｓｉの圧力では流動しない接着剤は、パターン化された接着剤を形成できることが分かった。いくつかの実施形態において、ホットメルト接着剤が使用される場合、接着剤は、１５０℃で約１０，０００ｃＰｓ〜約１００，０００ｃＰｓ、好ましくは１５０℃で約３０，０００ｃＰｓ〜約５０，０００ｃＰｓ範囲内の粘度を示す。しかし、本発明は、これらの範囲外の粘度を示す他の接着剤を含むことが理解されるであろう。
【００７６】
いくつかの実施形態において、接着剤は、充填剤を含有しない。他の実施形態において、接着剤は、充填剤を含み得る。いくつかの実施形態において、充填剤は、接着剤の嵩増加及び／又は性能改善のために接着剤に添加できる微粒子添加剤である。充填剤は、（１）コスト低減（例えば、炭酸カルシウム、クレイ又はタルクの添加）のために、（２）例えば、二酸化チタン、着色されたトナー及びセキュリティタグを添加して接着剤を着色するために、及び（３）剛性及び引張強度を増加させることで、低温流動の減少、縁流動の減少、改善された切断などの性能を改善するために、接着剤の配合に一般に使用される。充填剤粒子は、不活性非補強充填剤又は活性補強充填剤の何れかであり得る。不活性非補強充填剤又は増量剤は、接着性ポリマー樹脂と強く相互作用しない充填剤である。その例として、未処理のクレイ、タルク、炭酸カルシウム、及び二酸化チタンが挙げられるが、これらに限定されない。それらは、一般に、接着剤の嵩を増やしたり、コストを低減したり、接着剤の外観若しくは耐薬品性を変えるために接着剤に含まれる。また、このような充填剤は、ポリマー樹脂混合物の取り扱い性を改善させる。活性補強充填剤は、例えば、さらなる架橋結合又は充填剤―ポリマーの界面相互作用を促進することによって接着性ポリマー樹脂と相互作用するものである。このような充填剤の例として、表面加工されたクレイ、酸化亜鉛、微粒子サイズのシリカ、及びカーボンブラックが挙げられるが、これらに限定されない。上記補強は、一般に、引張強度又は弾性率等の機械的特性の増加、及び場合によっては接着特性の増加の観点から定義される。
【００７７】
実施例
実施例１．パターン化されたホットメルト接着剤
ホットメルト接着剤を二つの異なる方法（サンプルＡ及びサンプルＢ）を用いてフェイスストックに塗布した。サンプルＡには、フェイスストック上にパターン化された接着剤領域を形成するために、転写コーティング噴霧技術を用いて塗布された接着剤を含んだ。サンプルＢには、従来のフラッドコーティング法を用いて同じフェイスストック材料に塗布された接着剤を含んだ。図１２に示しているように、サンプルの９０°剥離測定は、接着剤コート重量の関数としてプロットされる。９０°剥離測定は、ＡＳＴＭ  Ｄ６８６２に従って行なった。サンプルＡにおける接着剤の減少した表面積量又は被覆率によって、サンプルＢにおける接着剤と比較してさらに大きな厚さを有する接着剤となった。サンプルＡに対する接着剤の厚さの増加は、例えば、ボール紙等の厳しい粗面で良好に行われた。図１２は、本発明に従って塗布されたパターン化された接着剤に対する剥離値が従来の技術を用いて塗布された接着剤の等量に対する剥離値よりも大きいことを示す。
【００７８】
１５０℃で５０３０ｃＰｓの粘度を有するホットメルト接着剤を二つの異なる方法（サンプルＡ及びサンプルＢ）を用いてフェイスストックに塗布した。サンプルＡには、３５％±２％の被覆率及び８．９のＣＤＲのフェイスストックにパターン化された接着剤領域を形成するために、転写コーティング噴霧技術を用いて塗布された接着剤を含んだ。サンプルＢには、従来のフラッドコーティング（１００％被覆率）法を用いて同じフェイスストック材料に塗布された接着剤を含んだ。図１２に示しているように、サンプルの９０°剥離測定は、接着剤コート重量の関数としてプロットされる。サンプルＡには、均一にコーティングされたサンプルＢの剥離性能と一致させるために３０％未満の接着剤を必要とした。
【００７９】
１５０℃で４８，５００ｃＰｓの粘度を有するホットメルト接着剤を二つの異なる方法（サンプルＣ及びサンプルＤ）を用いてフェイスストックに塗布した。サンプルＣには、６２％±３％の被覆率及び２のＣＤＲのパターン化された接着剤領域を形成するために、転写コーティング噴霧技術を用いて塗布された接着剤を含んだ。サンプルＤには、当業界に公知となっている従来のフラッドコーティング法を用いて同じフェイスストック材料に塗布された接着剤を含んだ。図１３に示しているように、サンプルの９０°剥離測定は、接着剤コート重量の関数としてプロットされる。９０°剥離測定は、ＡＳＴＭ  Ｄ６８６２に従って行なった。サンプルＣには、均一にコーティングされたサンプルＤの剥離性能と一致させるために３０％未満の接着剤を必要とした。
【００８０】
１５０℃で３５，０００ｃＰｓの粘度を有するホットメルト接着剤を二つの異なる方法（サンプルＥ及びサンプルＦ）を用いてフェイスストックに塗布した。サンプルＥには、５７％±４％の被覆率及び３．５のＣＤＲのパターン化された接着剤領域を形成するために、転写コーティング噴霧技術を用いて塗布された接着剤を含んだ。サンプルＦには、従来のフラッドコーティング（１００％の被覆率）法を用いて同じフェイスストック材料に塗布された接着剤を含んだ。図１４に示しているように、サンプルの９０°剥離測定は、接着剤コート重量の関数としてプロットされる。サンプルＥは、均一にコーティングされたサンプルＦの剥離性能と一致させるために３０％未満の接着剤を必要とした。
【００８１】
本発明によるパターン化された接着剤のサンプルの顕微鏡写真である図１５に示しているように、フェイスストック材料上に接着剤をコーティングした。図１５は、接着剤領域のパターンが不規則及び／又はランダムであり得ることを示す。
【００８２】
粗面に塗布されたパターン化された接着剤層は、同じ粗面に付着された場合、均一な接着剤のコーティングよりも高い利点を有し得る。二つのサンプルは、同じ体積の接着剤を有するが、一方のサンプルは、接着剤が均一に塗布されたものであり、もう一方のサンプルは、さらに低い割合の領域に集中した接着剤を有する場合、第２サンプルは、その領域にはるかに高い局所的な厚さを有する（それに応じてＣＤＲも低くなる）。その高い局所的な厚さによってサンプルは、粗さに適応することができる。これは、同じ粗面上に均一にコーティングされたサンプルに比べて接着力を向上させることができる。均一にコーティングされたサンプルは、そのなじみ性及び厚さが制限される。１次粗度記述子の振幅がパターン化された接着剤の局所的な厚さよりもはるかに大きい場合、このような利点は、減少する可能性がある。
【００８３】
その後、パターン被覆率及び厚さは、特定の表面粗さに合わせて調整することができる。例えば、高さが３０ミクロンの特徴を有する表面は、１０ミクロンの厚さの均一にコーティングされたサンプルでは難しい場合がある。パターン化された同じ接着剤は、３０ミクロンの厚さを有し、表面粗さの特徴サイズと一致させて、接着力を向上させることができる。
【００８４】
接着剤がコーティングされた面材、積層体、ラベル、及び他の構造はいずれも、さまざまな形態で提供することができる。いくつかの実施形態において、上記形態は、自己巻き取りテープを含む。しかし、本発明は、巻き取りテープに限定されず、積み重ねられた形態、折り畳まれた形態、または連続的な形態のシートを含むことが理解されるであろう。
【００８５】
本技術の今後の適用及び開発により、多数の他の利点が明らかになるであろう。
本明細書で言及するすべての特許、出願、基準、及び文献は、その全体が本明細書に参考として含まれる。
【００８６】
本発明は、本明細書に記載の特徴及び態様のすべての動作可能な組み合わせを含む。従って、例えば、一つの特徴が一実施形態に関して説明され、他の特徴は、他の実施形態に関して説明される場合、本発明は、これらの特徴の組み合わせを有する実施形態を含むことが理解されるであろう。
【００８７】
上述の通り、本発明は、以前の方法、システム、及び／又は装置に関する多くの問題点を解決する。しかし、本発明の特性を説明するために、本明細書に記載及び図示する、例えば、積層体内の構成要素及び／又は層の細部事項、材料、及び配列における多様な変化は、添付の特許請求の範囲に示すように、本発明の請求範囲の原理及び範囲から逸脱することなく、当業者によって行われ得るということが理解される。
【図１】
2021523262.tif 000004
【図２】
2021523262.tif 000005
【図３】
2021523262.tif 000006
【図４】
2021523262.tif 000007
【図５】
2021523262.tif 000008
【図６】
2021523262.tif 000009
【図７】
2021523262.tif 000010
【図８】
2021523262.tif 000011
【図９】
2021523262.tif 000012
【図１０】
2021523262.tif 000013
【図１１】
2021523262.tif 000014
【図１２】
2021523262.tif 000015
【図１３】
2021523262.tif 000016
【図１４】
2021523262.tif 000017
【図１５】
2021523262.tif 000018
【手続補正書】
【提出日】令和3年1月6日(2021.1.6)
【手続補正１】
【補正対象書類名】特許請求の範囲
【補正対象項目名】全文
【補正方法】変更
【補正の内容】
【特許請求の範囲】
【請求項１】
第１面及び反対方向を向く第２面を規定する面材と、
前記面材の第１面上に配置されたパターン化された接着剤と、を含む接着剤がコーティングされた面材であって、
前記面材に配置された前記パターン化された接着剤の臨界寸法比が５０未満である、接着剤がコーティングされた面材。
【請求項２】
前記臨界寸法比が４０未満である、請求項１に記載の接着剤がコーティングされた面材。
【請求項３】
前記臨界寸法比が３０未満である、請求項２に記載の接着剤がコーティングされた面材。
【請求項４】
前記面材上の接着剤の被覆率は、約１００％未満〜約５％である、請求項１〜３の何れか１項に記載の接着剤がコーティングされた面材。
【請求項５】
前記面材上の接着剤の被覆率は、約７５％未満である、請求項１〜３の何れか１項に記載の接着剤がコーティングされた面材。
【請求項６】
前記面材上の接着剤の被覆率は、約３５％〜約７０％である、請求項５に記載の接着剤がコーティングされた面材。
【請求項７】
前記面材上の接着剤の被覆率は、約４０％〜約６５％である、請求項６に記載の接着剤がコーティングされた面材。
【請求項８】
前記面材上の接着剤の厚さは、０．１μｍ〜１０，０００μｍの範囲内である、請求項１〜７の何れか１項に記載の接着剤がコーティングされた面材。
【請求項９】
前記接着剤は、感圧接着剤である、請求項８に記載の接着剤がコーティングされた面材。
【請求項１０】
前記接着剤と少なくとも部分的に接触する離型ライナーをさらに含む、請求項１〜９の何れか１項に記載の接着剤がコーティングされた面材。
【請求項１１】
前記離型ライナーは、離型面を規定し、前記離型ライナーは、前記離型面上に離型剤を含む、請求項１０に記載の接着剤がコーティングされた面材。
【請求項１２】
前記面材は、前記パターン化された接着剤と接触する液体の存在を視覚的に示す、請求項１〜１１の何れか１項に記載の接着剤。
【請求項１３】
前記面材は、前記パターン化された接着剤及び前記面材を介してガスの通過を可能にする、請求項１〜１１の何れか１項に記載の接着剤。
【請求項１４】
前記面材は、前記パターン化された接着剤を介して表面から液体を吸収する、請求項１〜１１の何れか１項に記載の接着剤。
【請求項１５】
前記面材は、面材の厚さを介して電気を伝導する、請求項１〜１１の何れか１項に記載の接着剤。
【請求項１６】
前記面材は、面材の厚さを介して音を伝導する、請求項１〜１１の何れか１項に記載の接着剤。
【請求項１７】
前記パターンは、不規則又はランダムである、請求項１〜１６の何れか１項に記載の接着剤。
【請求項１８】
前記接着剤は、繊維形態である、請求項１７に記載の接着剤。
【請求項１９】
請求項１〜１８の何れか１項に記載の接着剤がコーティングされた面材及び一つ以上のさらなるフィルム又は層を含む、積層体。
【請求項２０】
前記一つ以上のさらなる層は、積層体を通過する液体に対して感応性である少なくとも一つの機能剤の層又は領域と、パターン化された接着剤と、前記少なくとも一つの機能剤の層又は領域と、を含む、請求項１９に記載の積層体。
【請求項２１】
前記機能剤は、液体への露出の際に、視覚的に認知可能に変化する、請求項１９又は２０に記載の積層体。
【請求項２２】
前記機能剤は、積層体を介した液体流動によって輸送される、請求項１９又は２０に記載の積層体。
【請求項２３】
前記積層体は、前記パターン化された接着剤及び前記機能性フェイスストックを介してガスの通過を可能にする、請求項１９〜２２の何れか１項に記載の積層体。 
【請求項２４】
前記積層体は、前記パターン化された接着剤を介して表面から液体を吸収する、請求項１９〜２３の何れか１項に記載の積層体。
【請求項２５】
前記積層体は、積層体の厚さを介して電気を伝導する、請求項１９〜２３の何れか１項に記載の積層体。
【請求項２６】
前記積層体は、積層体の厚さを介して音を伝導する、請求項１９〜２３の何れか１項に記載の積層体。
【請求項２７】
キャリア層をさらに含み、前記少なくとも一つの機能剤の層又は領域は、前記パターン化された接着剤と前記キャリア層との間に配置される、請求項１９〜２６の何れか１項に記載の積層体。 
【請求項２８】
離型面及び反対方向を向く外面を規定する離型ライナーを提供するステップと、
接着剤含有離型ライナーを形成するために、前記離型ライナーの離型面にパターンで接着剤を塗布するステップと、
内面及び反対方向を向く外面を規定する面材を提供するステップと、
前記接着剤の少なくとも一部が前記面材の内面と接触するように、ローラーアセンブリのローラーの間に規定されたニップ領域を介して前記接着剤含有離型ライナー及び前記面材の両方を同時に通過させることによって、接着積層体を形成するステップと、を含む、接着積層体の形成方法。
【請求項２９】
前記接着積層体を前記ローラーから取り除くステップと、前記接着積層体をロール状に収集するステップと、をさらに含む、請求項２８に記載の方法。
【請求項３０】
前記離型ライナーの離型面に接着剤を塗布するステップは、前記離型ライナーの離型面上に接着剤を噴霧することにより行われる、請求項２８に記載の方法。
【請求項３１】
前記噴霧は、インク噴射、電界紡糸、エアレス噴霧、空気案内ノズル噴霧、及びその組み合わせからなる群から選択される噴霧技術である、請求項３０に記載の方法。
【請求項３２】
前記離型ライナーの離型面に接着剤を塗布するステップの後、前記接着剤を少なくとも部分的に硬化させるステップをさらに含む、請求項２８に記載の方法。
【請求項３３】
前記接着剤を少なくとも部分的に硬化させるステップは、前記ローラーアセンブリのニップ領域を介して前記接着剤含有離型ライナー及び前記面材の両方を同時に通過させるステップの前に行われる、請求項３２に記載の方法。
【請求項３４】
前記接着剤は、感圧接着剤である、請求項２８に記載の方法。
【請求項３５】
前記離型ライナーの離型面は、離型剤を含む、請求項２８に記載の方法。
【請求項３６】
前記離型ライナーの離型面に接着剤を塗布するステップは、前記離型ライナーの離型面上の接着剤の被覆率を約１００％未満とする、請求項２８に記載の方法。
【請求項３７】
前記被覆率が約７５％未満である、請求項３６に記載の方法。
【請求項３８】
前記被覆率が約５％を超える、請求項３７に記載の方法。
【請求項３９】
前記被覆率が約２０％を超える、請求項３８に記載の方法。
【請求項４０】
前記被覆率が約４０％〜約６５％である、請求項３６に記載の方法。
【請求項４１】
得られる前記面材上の接着剤の厚さは、約０．１μｍ〜約１０，０００μｍの範囲内である、請求項２８に記載の方法。
【請求項４２】
前記面材上の接着剤の臨界寸法比は、約５０未満である、請求項２８に記載の方法。
【請求項４３】
前記面材上の接着剤の臨界寸法比は、約４０未満である、請求項４２に記載の方法。
【請求項４４】
前記面材上の接着剤の臨界寸法比は、約３０未満である、請求項４３に記載の方法。
【請求項４５】
請求項２８〜４４の何れか１項に記載の方法で形成された、接着積層体。
【請求項４６】
離型面及び反対方向を向く外面を規定する離型ライナーを提供するステップと、
内面及び反対方向を向く外面を規定する面材を提供するステップと、
接着剤含有面材を形成するために前記面材の内面にパターンで接着剤を塗布するステップと、
前記接着剤の少なくとも一部が前記離型ライナーの離型面と接触するように、ローラーアセンブリのローラーの間に規定されたニップ領域を介して前記接着剤含有面材及び前記離型ライナーの両方を同時に通過させることによって、接着積層体を形成するステップと、を含む、接着積層体の形成方法。
【請求項４７】
前記接着積層体を前記ローラーから取り除くステップと、前記接着積層体をロール状に収集するステップと、をさらに含む、請求項４６に記載の方法。
【請求項４８】
前記面材の内面に接着剤を塗布するステップは、前記面材の内面上に接着剤を噴霧することにより行われる、請求項４６又は４７に記載の方法。
【請求項４９】
前記噴霧は、インク噴射、電界紡糸、エアレス噴霧、空気案内ノズル噴霧、及びその組み合わせからなる群から選択される噴霧技術である、請求項４８に記載の方法。
【請求項５０】
前記面材の内面に接着剤を塗布するステップの後、前記接着剤を少なくとも部分的に硬化させるステップをさらに含む、請求項４６〜４９の何れか１項に記載の方法。
【請求項５１】
前記接着剤を少なくとも部分的に硬化させるステップは、前記ローラーアセンブリのニップ領域を介して前記接着剤含有面材及び前記離型ライナーの両方を同時に通過させるステップの前に行われる、請求項５０に記載の方法。
【請求項５２】
前記接着剤は、感圧接着剤である、請求項４６〜５１の何れか１項に記載の方法。
【請求項５３】
前記離型ライナーの離型面は、離型剤を含む、請求項４６〜５２の何れか１項に記載の方法。
【請求項５４】
前記面材の内面に接着剤を塗布するステップは、前記面材の内面上の接着剤の被覆率を約１００％未満とする、請求項４６〜５３の何れか１項に記載の方法。
【請求項５５】
前記被覆率が約７５％未満である、請求項５４に記載の方法。
【請求項５６】
前記被覆率が約５％を超える、請求項５４に記載の方法。
【請求項５７】
前記被覆率が約２０％を超える、請求項５４に記載の方法。
【請求項５８】
前記被覆率が約４０％〜約６５％である、請求項５４に記載の方法。
【請求項５９】
得られる前記面材上の接着剤の厚さは、約０．１μｍ〜約１０，０００μｍの範囲内である、請求項４６〜５８の何れか１項に記載の方法。
【請求項６０】
前記面材上の接着剤の臨界寸法比は、約５０未満である、請求項４６〜５９の何れか１項に記載の方法。
【請求項６１】
前記面材上の接着剤の臨界寸法比は、約４０未満である、請求項６０に記載の方法。
【請求項６２】
前記面材上の接着剤の臨界寸法比は、約３０未満である、請求項６０に記載の方法。
【請求項６３】
請求項４６〜６２の何れか１項に記載の方法で形成された、接着積層体。
【請求項６４】
離型面及び反対方向を向く外面を規定する離型ライナーを提供するステップと、
接着剤含有離型ライナーを形成するために前記離型ライナーの離型面にパターンで接着剤を塗布するステップと、
内面及び反対方向を向く外面を規定する面材を提供するステップと、
前記接着剤の少なくとも一部が前記面材の内面と接触するように、ローラーアセンブリのローラーの間に規定されたニップ領域を介して前記接着剤含有離型ライナー及び前記面材の両方を同時に通過させるステップと、
前記離型ライナーを前記面材から分離することによって、前記接着剤の少なくとも一部を面材とともに残留させることで、接着剤がコーティングされた面材を形成するステップと、を含む、接着剤がコーティングされた面材の形成方法。
【請求項６５】
前記接着剤がコーティングされた面材を前記ローラーから取り除くステップと、前記接着剤がコーティングされた面材を収集するステップと、をさらに含む、請求項６４に記載の方法。
【請求項６６】
前記離型ライナーの離型面に接着剤を塗布するステップは、前記離型ライナーの離型面上に接着剤を噴霧することにより行われる、請求項６４又は６５に記載の方法。
【請求項６７】
前記噴霧は、インク噴射、電界紡糸、エアレス噴霧、空気案内ノズル噴霧、及びその組み合わせからなる群から選択される噴霧技術である 請求項６６に記載の方法。
【請求項６８】
前記離型ライナーの離型面に接着剤を塗布するステップの後、前記接着剤を少なくとも部分的に硬化させるステップをさらに含む、請求項６４〜６７の何れか１項に記載の方法。
【請求項６９】
前記接着剤を少なくとも部分的に硬化させるステップは、前記ローラーアセンブリのニップ領域を介して前記接着剤含有離型ライナー及び前記面材の両方を同時に通過させるステップの前に行われる、請求項６８に記載の方法。
【請求項７０】
前記接着剤は、感圧接着剤である、請求項６４〜６９の何れか１項に記載の方法。
【請求項７１】
前記離型ライナーの離型面は、離型剤を含む、請求項６４〜７０の何れか１項に記載の方法。
【請求項７２】
前記離型ライナーの離型面に接着剤を塗布するステップは、前記離型ライナーの離型面上の接着剤の被覆率を約１００％未満とする、請求項６４〜７１の何れか１項に記載の方法。
【請求項７３】
前記被覆率が約７５％未満である、請求項７２に記載の方法。
【請求項７４】
前記被覆率が約５％を超える、請求項７２に記載の方法。
【請求項７５】
前記被覆率が約２０％を超える、請求項７２に記載の方法。
【請求項７６】
前記被覆率が約４０％〜約６５％である、請求項７２に記載の方法。
【請求項７７】
得られる前記面材上の接着剤の厚さは、約０．１μｍ〜約１０，０００μｍの範囲内である、請求項６４〜７６の何れか１項に記載の方法。
【請求項７８】
前記面材上の接着剤の臨界寸法比は、約５０未満である、請求項６４〜７７の何れか１項に記載の方法。
【請求項７９】
前記面材上の接着剤の臨界寸法比は、約３０未満である、請求項７８に記載の方法。
【請求項８０】
請求項６４〜７９の何れか１項に記載の方法で形成された、接着剤がコーティングされた面材。
【請求項８１】
離型面及び反対方向を向く外面を規定する離型ライナーを提供するステップと、
内面及び反対方向を向く外面を規定する面材を提供するステップと、
接着剤含有面材を形成するために前記面材の内面にパターンで接着剤を塗布するステップと、
前記接着剤の少なくとも一部が前記離型ライナーの離型面と接触するように、ローラーアセンブリのローラーの間に規定されたニップ領域を介して前記接着剤含有面材及び前記離型ライナーの両方を同時に通過させるステップと、
前記離型ライナーを前記面材から分離するステップと、を含む、 接着剤がコーティングされた面材の形成方法。
【請求項８２】
前記接着剤がコーティングされた面材を前記ローラーから取り除くステップと、前記接着剤がコーティングされた面材を収集するステップと、をさらに含む、請求項８１に記載の方法。
【請求項８３】
前記面材の内面に接着剤を塗布するステップは、前記面材の内面上に接着剤を噴霧することにより行われる、請求項８１又は８２に記載の方法。
【請求項８４】
前記噴霧は、インク噴射、電界紡糸、エアレス噴霧、空気案内ノズル噴霧、及びその組み合わせからなる群から選択される噴霧技術である、請求項８３に記載の方法。
【請求項８５】
前記面材の内面に接着剤を塗布するステップの後、前記接着剤を少なくとも部分的に硬化させるステップをさらに含む、請求項８１〜８４の何れか１項に記載の方法。
【請求項８６】
前記接着剤を少なくとも部分的に硬化させるステップは、前記ローラーアセンブリのニップ領域を介して前記接着剤含有面材及び前記離型ライナーの両方を同時に通過させるステップの前に行われる、請求項８５に記載の方法。
【請求項８７】
前記接着剤は、感圧接着剤である、請求項８１〜８６の何れか１項に記載の方法。
【請求項８８】
前記離型ライナーの離型面は、離型剤を含む、請求項８１〜８７の何れか１項に記載の方法。
【請求項８９】
前記面材の内面に接着剤を塗布するステップは、前記面材の内面上の接着剤の被覆率を約１００％未満とする、請求項８１〜８８の何れか１項に記載の方法。
【請求項９０】
前記被覆率が約７５％未満である、請求項８９に記載の方法。
【請求項９１】
前記被覆率が約５％を超える、請求項８９に記載の方法。
【請求項９２】
前記被覆率が約２０％を超える、請求項８９に記載の方法。
【請求項９３】
前記被覆率が約４０％〜約６５％である、請求項８９に記載の方法。
【請求項９４】
得られる前記面材上の接着剤の厚さは、約０．１μｍ〜約１０，０００μｍの範囲内である、請求項８１〜９３の何れか１項に記載の方法。
【請求項９５】
前記面材上の接着剤の臨界寸法比は、約５０未満である、請求項８２〜９５の何れか１項に記載の方法。
【請求項９６】
前記面材上の接着剤の臨界寸法比は、約４０未満である、請求項９５に記載の方法。
【請求項９７】
前記面材上の接着剤の臨界寸法比は、約３０未満である、請求項９６に記載の方法。
【請求項９８】
請求項８１〜９７の何れか１項に記載の方法で形成された、接着剤がコーティングされた面材。
【国際調査報告】
2021523262.tif 000019
2021523262.tif 000020
2021523262.tif 000021
2021523262.tif 000022
2021523262.tif 000023
2021523262.tif 000024